(57)【要約】[課題]偏光子の両面に従来形成されていた偏光子保護膜の少なくとも一方が省略された構成に適用可能であり、光漏れ防止性および耐久性に優れた粘着剤層を提供する。[解決手段]ホモポリマーの光弾性係数が−１０００×１０-12〜−１００×１０-12（ｍ2／Ｎ）の（メタ）アクリル酸アルキルエステル由来の構成単位、およびホモポリマーの光弾性係数が＋５００×１０-12〜＋２０００×１０-12（ｍ2／Ｎ）の芳香環含有（メタ）アクリル酸エステル由来の構成単位を有する、光弾性係数が−２００×１０-12〜＋２００×１０-12（ｍ2／Ｎ）の（メタ）アクリル系共重合体と、芳香環を有さないイソシアネート系架橋剤とを含有する粘着剤組成物より形成され、光弾性係数が−２００×１０-12〜＋２００×１０-12（ｍ2／Ｎ）であり、偏光子に直接接して配置されることを特徴とする偏光板用粘着剤層。【特許請求の範囲】
【請求項１】
ホモポリマーの光弾性係数が−１０００×１０-12〜−１００×１０-12（ｍ2／Ｎ）の（メタ）アクリル酸アルキルエステル（ａ１１）由来の構成単位、およびホモポリマーの光弾性係数が＋５００×１０-12〜＋２０００×１０-12（ｍ2／Ｎ）の芳香環含有（メタ）アクリル酸エステル（ａ１２）由来の構成単位を有する、光弾性係数が−２００×１０-12〜＋２００×１０-12（ｍ2／Ｎ）の（メタ）アクリル系共重合体（Ａ１）と、
芳香環を有さないイソシアネート系架橋剤（Ｂ１）と
を含有する粘着剤組成物より形成され、
光弾性係数が−２００×１０-12〜＋２００×１０-12（ｍ2／Ｎ）であり、
偏光子に直接接して配置される
ことを特徴とする偏光板用粘着剤層。
【請求項２】
イソシアネート系架橋剤（Ｂ１）が、ヘキサメチレンジイソシアネート系架橋剤である、請求項１に記載の偏光板用粘着剤層。
【請求項３】
前記粘着剤組成物が、共重合体（Ａ１）１００質量部に対して、イソシアネート系架橋剤（Ｂ１）を０．０５〜１０質量部含有する請求項１または２に記載の偏光板用粘着剤層。
【請求項４】
光弾性係数が−２００×１０-12（ｍ2／Ｎ）未満である（メタ）アクリル系共重合体（Ａ２）と、芳香環を有するイソシアネート系架橋剤（Ｂ２）とを含有する粘着剤組成物より形成され、
光弾性係数が−２００×１０-12〜＋２００×１０-12（ｍ2／Ｎ）であり、
偏光子に直接接して配置される
ことを特徴とする偏光板用粘着剤層。
【請求項５】
イソシアネート系架橋剤（Ｂ２）が、トリレンジイソシアネート系架橋剤およびキシリレンジイソシアネート系架橋剤から選択される少なくとも１種である、請求項４に記載の偏光板用粘着剤層。
【請求項６】
前記粘着剤組成物が、共重合体（Ａ２）１００質量部に対して、イソシアネート系架橋剤（Ｂ２）を２質量部以上含有する請求項４または５に記載の偏光板用粘着剤層。
【請求項７】
請求項１〜６のいずれか１項に記載の粘着剤層を有する偏光板用粘着シート。
【請求項８】
偏光子と、前記偏光子の少なくとも一方の面に直接積層された、請求項１〜６のいずれか１項に記載の粘着剤層とを有する粘着剤層付き偏光板。
【請求項９】
ホモポリマーの光弾性係数が−１０００×１０-12〜−１００×１０-12（ｍ2／Ｎ）の（メタ）アクリル酸アルキルエステル（ａ１１）由来の構成単位、およびホモポリマーの光弾性係数が＋５００×１０-12〜＋２０００×１０-12（ｍ2／Ｎ）の芳香環含有（メタ）アクリル酸エステル（ａ１２）由来の構成単位を有する、光弾性係数が−２００×１０-12〜＋２００×１０-12（ｍ2／Ｎ）の（メタ）アクリル系共重合体（Ａ１）と、
芳香環を有さないイソシアネート系架橋剤（Ｂ１）と
を含有し、
請求項１に記載の粘着剤層を形成するために用いられる偏光板用粘着剤組成物。
【請求項１０】
光弾性係数が−２００×１０-12（ｍ2／Ｎ）未満である（メタ）アクリル系共重合体（Ａ２）と、芳香環を有するイソシアネート系架橋剤（Ｂ２）とを含有し、
請求項４に記載の粘着剤層を形成するために用いられる偏光板用粘着剤組成物。
【発明の詳細な説明】
【技術分野】
【０００１】
本発明は、偏光板用の粘着剤層および粘着剤組成物に関する。
【背景技術】
【０００２】
液晶セルは、液晶層が２枚の基板（例：ガラス板）に挟まれた構造を有する。液晶セルを構成する基板の表面には、粘着剤層を介して偏光板が貼付されている。一般的に偏光板としては、その力学的性質および光学的耐久性を向上させるため、偏光機能を有する偏光子の両面に、トリアセチルセルロースフィルム等の偏光子保護膜が積層された構造が採られてきた。【０００３】
近年、偏光板の軽量化・薄型化の要求に対して、偏光子の両面に形成された偏光子保護膜の一方または双方を省略することが試みられている（例えば特許文献１参照）。しかしながら、偏光子保護膜の一方または双方が省略された偏光板は、偏光子に粘着剤層が直接接触するため、高温・高湿熱環境下では、偏光子の熱収縮に伴い粘着剤層には大きな応力が加わり、粘着剤層の剥がれ等の不具合が生じやすい。加えて、偏光子の熱収縮により粘着剤層に加わる応力が大きくなり、複屈折が生じやすくなる問題がある。【０００４】
したがって、偏光板用粘着剤には、光漏れ防止性および耐久性に優れることが要求される。光漏れの問題に対して、特許文献２には、イソシアネート化合物を多量に含む偏光板用粘着剤組成物から形成された粘着剤層を有する偏光フィルムについて、特許文献３には、正の光弾性係数を有する成分を含む偏光板用感圧接着剤組成物について、記載されている。しかしながら、これらの文献には、偏光子上に粘着剤層を直接設けることについて記載されていない。
【先行技術文献】
【特許文献】
【０００５】
【特許文献１】特開２０１２−１２８０９９号公報
【特許文献２】特開２０１０−０９０３５４号公報
【特許文献３】特表２００４−５１６３５９号公報
【発明の概要】
【発明が解決しようとする課題】
【０００６】
偏光子の両面に従来形成されていた偏光子保護膜の少なくとも一方が省略された偏光板では、光漏れ防止性および耐久性にさらに優れることが要求されている。本発明の課題は、偏光子の両面に従来形成されていた偏光子保護膜の少なくとも一方が省略された構成に適用可能であり、光漏れ防止性および耐久性に優れた粘着剤層を提供することにある。
【課題を解決するための手段】
【０００７】
本発明者らは上記課題を解決すべく鋭意検討した。その結果、以下に説明する（メタ）アクリル系共重合体と架橋剤とを使用した場合に、上述の光漏れ防止性および耐久性に優れた粘着剤層を形成することができることを見出した。すなわち、本発明者らは、以下の特定の構成を有する偏光板用粘着剤層を用いることにより上記課題を解決できることを見出し、本発明を完成するに至った。【０００８】
本発明は、例えば以下の［１］〜［１０］である。
［１］ホモポリマーの光弾性係数が−１０００×１０-12〜−１００×１０-12（ｍ2／Ｎ）の（メタ）アクリル酸アルキルエステル（ａ１１）由来の構成単位、およびホモポリマーの光弾性係数が＋５００×１０-12〜＋２０００×１０-12（ｍ2／Ｎ）の芳香環含有（メタ）アクリル酸エステル（ａ１２）由来の構成単位を有する、光弾性係数が−２００×１０-12〜＋２００×１０-12（ｍ2／Ｎ）の（メタ）アクリル系共重合体（Ａ１）と、芳香環を有さないイソシアネート系架橋剤（Ｂ１）とを含有する粘着剤組成物より形成され、光弾性係数が−２００×１０-12〜＋２００×１０-12（ｍ2／Ｎ）であり、偏光子に直接接して配置されることを特徴とする偏光板用粘着剤層。【０００９】
［２］イソシアネート系架橋剤（Ｂ１）が、ヘキサメチレンジイソシアネート系架橋剤である、前記［１］に記載の偏光板用粘着剤層。【００１０】
［３］前記粘着剤組成物が、共重合体（Ａ１）１００質量部に対して、イソシアネート系架橋剤（Ｂ１）を０．０５〜１０質量部含有する前記［１］または［２］に記載の偏光板用粘着剤層。【００１１】
［４］光弾性係数が−２００×１０-12（ｍ2／Ｎ）未満である（メタ）アクリル系共重合体（Ａ２）と、芳香環を有するイソシアネート系架橋剤（Ｂ２）とを含有する粘着剤組成物より形成され、光弾性係数が−２００×１０-12〜＋２００×１０-12（ｍ2／Ｎ）であり、偏光子に直接接して配置されることを特徴とする偏光板用粘着剤層。【００１２】
［５］イソシアネート系架橋剤（Ｂ２）が、トリレンジイソシアネート系架橋剤およびキシリレンジイソシアネート系架橋剤から選択される少なくとも１種である、前記［４］に記載の偏光板用粘着剤層。【００１３】
［６］前記粘着剤組成物が、共重合体（Ａ２）１００質量部に対して、イソシアネート系架橋剤（Ｂ２）を２質量部以上含有する前記［４］または［５］に記載の偏光板用粘着剤層。【００１４】
［７］前記［１］〜［６］のいずれか１項に記載の粘着剤層を有する偏光板用粘着シート。【００１５】
［８］偏光子と、前記偏光子の少なくとも一方の面に直接積層された、前記［１］〜［６］のいずれか１項に記載の粘着剤層とを有する粘着剤層付き偏光板。【００１６】
［９］ホモポリマーの光弾性係数が−１０００×１０-12〜−１００×１０-12（ｍ2／Ｎ）の（メタ）アクリル酸アルキルエステル（ａ１１）由来の構成単位、およびホモポリマーの光弾性係数が＋５００×１０-12〜＋２０００×１０-12（ｍ2／Ｎ）の芳香環含有（メタ）アクリル酸エステル（ａ１２）由来の構成単位を有する、光弾性係数が−２００×１０-12〜＋２００×１０-12（ｍ2／Ｎ）の（メタ）アクリル系共重合体（Ａ１）と、芳香環を有さないイソシアネート系架橋剤（Ｂ１）とを含有し、前記［１］に記載の粘着剤層を形成するために用いられる偏光板用粘着剤組成物。【００１７】
［１０］光弾性係数が−２００×１０-12（ｍ2／Ｎ）未満である（メタ）アクリル系共重合体（Ａ２）と、芳香環を有するイソシアネート系架橋剤（Ｂ２）とを含有し、前記［４］に記載の粘着剤層を形成するために用いられる偏光板用粘着剤組成物。
【発明の効果】
【００１８】
本発明によれば、偏光子の両面に従来形成されていた偏光子保護膜の少なくとも一方が省略された構成に適用可能であり、光漏れ防止性および耐久性に優れた粘着剤層を提供することができる。
【発明を実施するための形態】
【００１９】
以下、本発明の偏光板用粘着剤組成物、偏光板用粘着剤層、偏光板用粘着シートおよび粘着剤層付き偏光板を説明する。以下では、本発明の偏光板用粘着剤組成物、偏光板用粘着剤層および偏光板用粘着シートを、それぞれ「粘着剤組成物」、「粘着剤層」および「粘着シート」ともいう。
【００２０】
〔偏光板用粘着剤組成物〕
本発明の第１の偏光板用粘着剤組成物は、光弾性係数が−２００×１０-12〜＋２００×１０-12（ｍ2／Ｎ）の（メタ）アクリル系共重合体（Ａ１）と、芳香環を有さないイソシアネート系架橋剤（Ｂ１）とを含有し、偏光子と直接接する粘着剤層を形成するために用いられる。
【００２１】
光弾性係数が上記範囲にある（メタ）アクリル系共重合体を、粘着剤層の光弾性係数への寄与が小さい、芳香環を有さないイソシアネート系架橋剤で架橋することにより、光弾性係数が−２００×１０-12〜＋２００×１０-12（ｍ2／Ｎ）にある粘着剤層を形成することができる。
【００２２】
本発明の第２の偏光板用粘着剤組成物は、光弾性係数が−２００×１０-12（ｍ2／Ｎ）未満である（メタ）アクリル系共重合体（Ａ２）と、芳香環を有するイソシアネート系架橋剤（Ｂ２）とを含有し、偏光子と直接接する粘着剤層を形成するために用いられる。
【００２３】
光弾性係数がマイナスの（メタ）アクリル系共重合体を、粘着剤層の光弾性係数をプラス側にシフトさせる、芳香環を有するイソシアネート系架橋剤で架橋することにより、光弾性係数が−２００×１０-12〜＋２００×１０-12（ｍ2／Ｎ）にある粘着剤層を形成することができる。
【００２４】
本明細書において、共重合体（Ａ１）および（Ａ２）を総称して「共重合体（Ａ）」ともいい、また、本発明の第１および第２の偏光板用粘着剤組成物をそれぞれ「第１の粘着剤組成物」および「第２の粘着剤組成物」ともいい、これらを総称して「本発明の粘着剤組成物」ともいう。
【００２５】
本明細書において、アクリルおよびメタクリルを総称して「（メタ）アクリル」とも記載する。また、重合体に含まれる、あるモノマーＡに由来する構成単位を「モノマーＡ単位」とも記載する。また、あるエステル（ａ）を、便宜上「モノマー（ａ）」と記載することもある。
【００２６】
本明細書において、特に言及しない限り、各モノマーから形成されたホモポリマー、（メタ）アクリル系共重合体および粘着剤層の光弾性係数の単位は、「×１０-12ｍ2／Ｎ」である。また、例えば−２００×１０-12〜＋２００×１０-12（ｍ2／Ｎ）は、−２００×１０-12（ｍ2／Ｎ）以上、＋２００×１０-12（ｍ2／Ｎ）以下を意味する。その他の数値範囲においても同様である。
【００２７】
各モノマーから形成されたホモポリマーの光弾性係数は、以下の様にして決定する。
光弾性係数の測定に用いられるホモポリマーは、以下の手順で作製する。撹拌機、還流冷却器、温度計および窒素導入管を備えた反応装置に、モノマー１００質量部および酢酸エチル溶媒１００質量部を仕込み、窒素ガスを導入しながら８０℃に昇温する。次いで、２，２'−アゾビスイソブチロニトリル０．１質量部を加え、窒素ガス雰囲気下、８０℃で６時間重合反応を行う。反応終了後、酢酸エチルにて希釈し、固形分濃度３０質量％の前記モノマーのホモポリマー溶液を調製する。
【００２８】
前記ホモホリマー溶液を、剥離処理されたポリエチレンテレフタレートフィルムの剥離処理面に塗布し、９０℃で３分間乾燥して、乾燥膜厚２０μｍの塗膜（ホモポリマー層）を形成する。乾燥膜厚２０μｍのホモポリマー層同士を２３℃／５０％ＲＨ環境下で複数回貼り合わせ、５０℃／５ａｔｍに調整されたオートクレーブで２０分間処理して、厚さ１．０ｍｍのホモポリマー層を作製する。
【００２９】
厚さ１．０ｍｍのホモポリマー層を１５ｍｍ×５０ｍｍの大きさに裁断して、これを自動波長走査型エリプソメータ（型式「Ｍ−２２０」、日本分光（株）製）に治具を用いて取り付け、リタデーションを、応力を変えながら測定波長６３３ｎｍで測定する。応力を横軸に、リタデーションを縦軸にとったときのプロットを直線近似し、その傾きを、上記モノマーから形成されたホモポリマーの光弾性係数とする。
【００３０】
各モノマーから形成されたホモポリマーのガラス転移温度（Ｔｇ）は、例えば、Ｐｏｌｙｍｅｒ Ｈａｎｄｂｏｏｋ Ｆｏｕｒｔｈ Ｅｄｉｔｉｏｎ（Ｗｉｌｅｙ−Ｉｎｔｅｒｓｃｉｅｎｃｅ ２００３）に記載された値を採用することができる。
なお、上記文献にＴｇが記載されていないモノマーについては、例えば、以下の条件で合成したホモポリマーのＴｇを、以下の条件で測定する。攪拌機、還流冷却器、温度計および窒素導入管を備えた反応装置に、モノマー１００質量部および酢酸エチル溶媒１００質量部を仕込み、窒素ガスを導入しながら８０℃に昇温する。次いで、２，２’−アゾビスイソブチロニトリル０．１質量部を加え、窒素ガス雰囲気下、８０℃で６時間重合反応を行う。得られたホモポリマーを簡易密閉パンに封入する。示差走査熱量計（ＤＳＣ）を用いて、窒素気流下、１０℃／分で昇温して熱変化を測定して、「吸発熱量」と「温度」とのグラフを描き、このとき観測される特徴的な変曲をガラス転移とする。なお、Ｔｇは、ＤＳＣ曲線からミッドポイント法によって得た値を使用する。
【００３１】
［（メタ）アクリル系共重合体（Ａ１）］
（メタ）アクリル系共重合体（Ａ１）は、ホモポリマーの光弾性係数が−１０００〜−１００の（メタ）アクリル酸アルキルエステル（ａ１１）由来の構成単位と、ホモポリマーの光弾性係数が＋５００〜＋２０００の芳香環含有（メタ）アクリル酸エステル（ａ１２）由来の構成単位とを有する。共重合体（Ａ１）は、例えば、モノマー（ａ１１）およびモノマー（ａ１２）を含むモノマー成分を共重合して得られた共重合体である。
【００３２】
上記モノマー成分（すなわち、（Ａ１）の原料モノマー成分）は、重合性不飽和二重結合含有モノマーであることが好ましい。
（メタ）アクリル系共重合体（Ａ１）の光弾性係数は、−２００〜＋２００であり、好ましくは−１００〜＋１００、より好ましくは−７０〜＋７０である。
【００３３】
ホモポリマーの光弾性係数が負のモノマー（ａ１１）およびホモポリマーの光弾性係数が正のモノマー（ａ１２）を共重合させることで、光弾性係数が上記範囲にある共重合体（Ａ１）を得ることができる。共重合体（Ａ１）を用い、芳香環を有さないイソシアネート系架橋剤（Ｂ１）を用いることにより、粘着剤層の光弾性係数を後述する範囲、特に０に近づけることができ、これにより、偏光板における光漏れを抑制することができる。
【００３４】
《（メタ）アクリル酸アルキルエステル（ａ１１）（モノマー（ａ１１））》
モノマー（ａ１１）は、ホモポリマーの光弾性係数が−１０００〜−１００の（メタ）アクリル酸アルキルエステルである。ホモポリマーの光弾性係数が−７５０〜−１５０にある前記モノマーが好ましく、−５００〜−２００にある前記モノマーがより好ましい。
【００３５】
ホモポリマーの光弾性係数が上記範囲のモノマー（ａ１１）を共重合して得られた共重合体（Ａ１）を用いることで、粘着剤層に軟らかさを付与し、光漏れ防止性を発現することができる。
【００３６】
モノマー（ａ１１）は、ホモポリマーのＴｇが−３０℃以下の（メタ）アクリル酸アルキルエステルであることが好ましく、前記Ｔｇはより好ましくは−１００〜−３０℃、さらに好ましくは−７０〜−３０℃である。
【００３７】
モノマー（ａ１１）としては、例えば、ＣＨ2＝ＣＲ1−ＣＯＯＲ2で表される化合物のうち、ホモポリマーの光弾性係数が上記範囲にある化合物が挙げられる。式中、Ｒ1は水素原子またはメチル基であり、Ｒ2は炭素数１〜２０のアルキル基である。前記アルキル基の炭素数は２〜１６が好ましく、４〜１２がより好ましい。
【００３８】
モノマー（ａ１１）としては、例えば、ｎ−ブチルアクリレート（−４００；−５０）、２−エチルヘキシルアクリレート（−７００；−７０）、イソデシルメタクリレート（−１９０；−４１）、ラウリルメタクリレート（−４６０；−６５）が挙げられる。括弧内の数値は、各モノマーから形成されたホモポリマーの、左側が光弾性係数（×１０-12ｍ2／Ｎ）、右側がＴｇ（℃）を示す。
【００３９】
モノマー（ａ１１）は１種単独で用いてもよく、２種以上を用いてもよい。モノマー（ａ１１）を２種以上用いる場合、それぞれのモノマーが、光弾性係数およびＴｇの要件を満たすことが好ましい。
【００４０】
共重合体（Ａ１）の原料モノマー成分１００質量％中、モノマー（ａ１１）の使用量は、好ましくは５０〜９０質量％であり、より好ましくは５５〜８５質量％、さらに好ましくは６０〜８０質量％である。モノマー（ａ１１）の使用量が前記範囲にあると、得られる共重合体（Ａ１）の光弾性係数を上記範囲に調整可能である点で好ましい。
【００４１】
《芳香環含有（メタ）アクリル酸エステル（ａ１２）（モノマー（ａ１２））》
モノマー（ａ１２）は、ホモポリマーの光弾性係数が＋５００〜＋２０００の芳香環含有（メタ）アクリル酸エステルである。ホモポリマーの光弾性係数が＋７００〜＋１９５０にある前記モノマーが好ましく、＋８００〜＋１９００にある前記モノマーがより好ましい。
【００４２】
ホモポリマーの光弾性係数が上記範囲のモノマー（ａ１２）を共重合して得られた共重合体（Ａ１）を用いることで、粘着剤層に適切な耐久性を付与することができる。
モノマー（ａ１２）は、ホモポリマーのＴｇが−５０℃以上の芳香環含有（メタ）アクリル酸エステルであることが好ましく、前記Ｔｇはより好ましくは−４０〜１３０℃、さらに好ましくは−３０〜１２０℃である。
【００４３】
モノマー（ａ１２）としては、例えば、ＣＨ2＝ＣＲ3−ＣＯＯＲ4で表される化合物のうち、ホモポリマーの光弾性係数が上記範囲にある化合物が挙げられる。式中、Ｒ3は水素原子またはメチル基であり、Ｒ4は芳香環含有基である。芳香環含有基としては、例えば、フェニル基等のアリール基、ベンジル基等のアリールアルキル基、フェノキシエチル基等のアリーロキシアルキル基が挙げられる。Ｒ4の炭素数は、好ましくは６〜１２、より好ましくは６〜１０、さらに好ましくは７〜９である。
【００４４】
モノマー（ａ１２）としては、例えば、ベンジルアクリレート（１８４０；６）、ベンジルメタクリレート（１５３０；５４）、フェノキシエチルアクリレート（１８３０；−２２）が挙げられる。括弧内の数値は、各モノマーから形成されたホモポリマーの、左側が光弾性係数（×１０-12ｍ2／Ｎ）、右側がＴｇ（℃）を示す。その他、モノマー（ａ１２）としては、フェニルアクリレート、フェニルメタクリレート、フェノキシエチルメタクリレートを挙げることもできる。
【００４５】
モノマー（ａ１２）は１種単独で用いてもよく、２種以上を用いてもよい。モノマー（ａ１２）を２種以上用いる場合、それぞれのモノマーが、光弾性係数およびＴｇの要件を満たすことが好ましい。
【００４６】
共重合体（Ａ１）の原料モノマー成分１００質量％中、モノマー（ａ１２）の使用量は、好ましくは９〜４０質量％であり、より好ましくは１２〜３５質量％、さらに好ましくは１５〜３０質量％である。モノマー（ａ１２）の使用量が前記範囲にあると、得られる共重合体（Ａ１）の光弾性係数を上記範囲に調整可能である点で好ましい。
【００４７】
《架橋性官能基含有モノマー（ａ１３）》
共重合体（Ａ１）の原料モノマー成分は、イソシアネート系架橋剤（Ｂ１）と反応することが可能な架橋性官能基を有するモノマー、すなわち架橋性官能基含有モノマー（ａ１３）をさらに含むことが好ましい。すなわち、共重合体（Ａ１）は、モノマー（ａ１３）由来の構成単位をさらに有することが好ましい。
【００４８】
モノマー（ａ１３）は、重合性不飽和二重結合を有することが好ましい。
架橋性官能基としては、例えば、水酸基、カルボキシル基が挙げられる。モノマー（ａ１３）としては、例えば、水酸基含有モノマー、カルボキシル基含有モノマーが挙げられる。
【００４９】
水酸基含有モノマーとしては、例えば、水酸基含有（メタ）アクリレートが挙げられ、具体的には、２−ヒドロキシエチル（メタ）アクリレート、２−ヒドロキシプロピル（メタ）アクリレート、４−ヒドロシキブチル（メタ）アクリレート、６−ヒドロキシヘキシル（メタ）アクリレート、８−ヒドロキシオクチル（メタ）アクリレート等のヒドロキシアルキル（メタ）アクリレートが挙げられる。ヒドロキシアルキル（メタ）アクリレートでのヒドロキシアルキル基の炭素数は、通常は２〜８、好ましくは２〜６である。
【００５０】
カルボキシル基含有モノマーとしては、例えば、（メタ）アクリル酸β−カルボキシエチル、（メタ）アクリル酸５−カルボキシペンチル、コハク酸モノ（メタ）アクリロイルオキシエチルエステル、ω−カルボキシポリカプロラクトンモノ（メタ）アクリレート等のカルボキシル基含有（メタ）アクリレート；アクリル酸、メタクリル酸、イタコン酸、クロトン酸、フマル酸、マレイン酸が挙げられる。
【００５１】
モノマー（ａ１３）は１種単独で用いてもよく、２種以上を用いてもよい。
共重合体（Ａ１）の原料モノマー成分１００質量％中、モノマー（ａ１３）の使用量は、好ましくは０質量％を超えて１０質量％以下であり、より好ましくは０．５〜７質量％、さらに好ましくは１〜５質量％である。モノマー（ａ１３）の使用量が前記上限値以下であると、共重合体（Ａ１）と架橋剤（Ｂ１）とにより形成される架橋密度が高くなりすぎない。モノマー（ａ１３）の使用量が前記下限値以上であると、架橋構造が有効に形成され、適切な強度を有する粘着剤層が得られる。
【００５２】
《その他のモノマー》
共重合体（Ａ１）の原料モノマー成分としては、共重合体（Ａ１）の物性を損なわない範囲で、例えば、上記モノマー（ａ１１）以外のアルキル（メタ）アクリレート、アルコキシアルキル（メタ）アクリレート、アルコキシポリアルキレングリコールモノ（メタ）アクリレート、脂環式基含有（メタ）アクリレート、アミノ基含有モノマー、アミド基含有モノマー等の、その他のモノマーを用いることもできる。すなわち、共重合体（Ａ１）は、その他のモノマー由来の構成単位をさらに有してもよい。
【００５３】
上記モノマー（ａ１１）以外のアルキル（メタ）アクリレートとしては、例えば、メチルアクリレート（６００；８）、ｔ−ブチルメタクリレート（１３０；１１８）、ｎ−ブチルメタクリレート（３２０；２０）、２−エチルヘキシルメタクリレート（４２０；−１０）が挙げられる。括弧内の数値は、各モノマーから形成されたホモポリマーの、左側が光弾性係数（×１０-12ｍ2／Ｎ）、右側がＴｇ（℃）を示す。
【００５４】
アルコキシアルキル（メタ）アクリレートとしては、例えば、メトキシメチル（メタ）アクリレート、２−メトキシエチル（メタ）アクリレート、２−エトキシエチル（メタ）アクリレート、３−メトキシプロピル（メタ）アクリレート、３−エトキシプロピル（メタ）アクリレート、４−メトキシブチル（メタ）アクリレート、４−エトキシブチル（メタ）アクリレートが挙げられる。
【００５５】
アルコキシポリアルキレングリコールモノ（メタ）アクリレートとしては、例えば、メトキシジエチレングリコールモノ（メタ）アクリレート、メトキシジプロピレングリコールモノ（メタ）アクリレート、エトキシトリエチレングリコールモノ（メタ）アクリレート、エトキシジエチレングリコールモノ（メタ）アクリレート、メトキシトリエチレングリコールモノ（メタ）アクリレートが挙げられる。
【００５６】
脂環式基含有（メタ）アクリレートとしては、例えば、シクロヘキシル（メタ）アクリレートが挙げられる。
アミノ基含有モノマーとしては、例えば、ジメチルアミノエチル（メタ）アクリレート、ジエチルアミノエチル（メタ）アクリレート等のアミノ基含有（メタ）アクリレートが挙げられる。
【００５７】
アミド基含有モノマーとしては、例えば、（メタ）アクリルアミド、Ｎ−メチル（メタ）アクリルアミド、Ｎ−エチル（メタ）アクリルアミド、Ｎ−プロピル（メタ）アクリルアミド、Ｎ−ヘキシル（メタ）アクリルアミドが挙げられる。
【００５８】
その他のモノマーは１種単独で用いてもよく、２種以上を用いてもよい。
共重合体（Ａ１）の原料モノマー成分１００質量％中、上記その他のモノマーの全使用量は、前記（Ａ１）の光弾性係数が上記範囲にある限り特に限定されないが、０〜１０質量％であることが好ましく、より好ましくは０〜５質量％である。
【００５９】
［（メタ）アクリル系共重合体（Ａ２）］
（メタ）アクリル系共重合体（Ａ２）は、光弾性係数が−２００未満、好ましくは−５００以上−２００未満、より好ましくは−３００以上−２００未満の共重合体である。このような共重合体は、例えば、ホモポリマーの光弾性係数が−２００未満の（メタ）アクリル酸アルキルエステル（ａ２１）由来の構成単位を有し、例えば、前記モノマー（ａ２１）を含むモノマー成分を共重合して得られる。
【００６０】
上記モノマー成分（すなわち、（Ａ２）の原料モノマー成分）は、重合性不飽和二重結合含有モノマーであることが好ましい。
共重合体（Ａ２）を用い、芳香環を有するイソシアネート系架橋剤（Ｂ２）を用いることにより、粘着剤層の光弾性係数を後述する範囲、特に０に近づけることができ、これにより、偏光板における光漏れを抑制することができる。
【００６１】
《（メタ）アクリル酸アルキルエステル（ａ２１）（モノマー（ａ２１））》
モノマー（ａ２１）としては、上述した（メタ）アクリル酸アルキルエステル（ａ１１）のうちホモポリマーの光弾性係数が−２００未満のエステルを例示することができる。ホモポリマーの光弾性係数が−７５０以上−２００未満にある前記モノマーが好ましく、−５００以上−２００未満にある前記モノマーがより好ましい。
【００６２】
モノマー（ａ２１）は１種単独で用いてもよく、２種以上を用いてもよい。モノマー（ａ２１）を２種以上用いる場合、それぞれのモノマーが、光弾性係数の要件を満たすことが好ましい。
【００６３】
共重合体（Ａ２）の原料モノマー成分１００質量％中、モノマー（ａ２１）の使用量は、好ましくは５９〜９９質量％であり、より好ましくは６４〜９８質量％、さらに好ましくは６９〜９７質量％である。モノマー（ａ２１）の使用量が前記範囲にあると、得られる共重合体（Ａ２）の光弾性係数を上記範囲に調整可能である点で好ましい。
【００６４】
《架橋性官能基含有モノマー（ａ２２）》
共重合体（Ａ２）の原料モノマー成分は、イソシアネート系架橋剤（Ｂ２）と反応することが可能な架橋性官能基を有するモノマー、すなわち架橋性官能基含有モノマー（ａ２２）をさらに含むことが好ましい。すなわち、共重合体（Ａ２）は、モノマー（ａ２２）由来の構成単位をさらに有することが好ましい。
【００６５】
モノマー（ａ２２）としては、上述した架橋性官能基含有モノマー（ａ１３）を例示することができ、好ましい例も同様である。モノマー（ａ２２）は１種単独で用いてもよく、２種以上を用いてもよい。
【００６６】
共重合体（Ａ２）の原料モノマー成分１００質量％中、モノマー（ａ２２）の使用量は、好ましくは０質量％を超えて１０質量％以下であり、より好ましくは０．５〜７質量％、さらに好ましくは１〜５質量％である。モノマー（ａ２２）の使用量が前記上限値以下であると、共重合体（Ａ２）と架橋剤（Ｂ２）とにより形成される架橋密度が高くなりすぎない。モノマー（ａ２２）の使用量が前記下限値以上であると、架橋構造が有効に形成され、適切な強度を有する粘着剤層が得られる。
【００６７】
《その他のモノマー》
共重合体（Ａ２）の原料モノマー成分としては、共重合体（Ａ２）の物性を損なわない範囲で、例えば、上記モノマー（ａ２１）以外のアルキル（メタ）アクリレート、アルコキシアルキル（メタ）アクリレート、アルコキシポリアルキレングリコールモノ（メタ）アクリレート、脂環式基含有（メタ）アクリレート、芳香環含有（メタ）アクリレート、アミノ基含有モノマー、アミド基含有モノマー等の、その他のモノマーを用いることもできる。すなわち、共重合体（Ａ２）は、その他のモノマー由来の構成単位をさらに有してもよい。
【００６８】
これらのモノマーとしては、共重合体（Ａ１）の欄における《その他のモノマー》で記載したそれぞれの化合物を例示することができる。芳香環含有（メタ）アクリレートとしては、例えば、フェニル（メタ）アクリレート、ベンジル（メタ）アクリレート、フェノキシエチル（メタ）アクリレートが挙げられる。
【００６９】
ただし、ホモポリマーの光弾性係数が＋１００〜＋１０００の（メタ）アクリル酸アルキルエステル、およびホモポリマーの光弾性係数が＋５００〜＋２０００の芳香環含有（メタ）アクリル酸エステル（上述のモノマー（ａ１２））の使用量は、共重合体（Ａ２）の光弾性係数を上記範囲に調整する観点から、適宜調整することが好ましい。
【００７０】
ホモポリマーの光弾性係数が＋１００〜＋１０００の（メタ）アクリル酸アルキルエステルとしては、例えば、メチルアクリレート（６００）、ｔ−ブチルメタクリレート（１３０）、ｎ−ブチルメタクリレート（３２０）、２−エチルヘキシルメタクリレート（４２０）が挙げられる。括弧内の数値は、各モノマーから形成されたホモポリマーの光弾性係数（×１０-12ｍ2／Ｎ）を示す。
【００７１】
その他のモノマーは１種単独で用いてもよく、２種以上を用いてもよい。
共重合体（Ａ２）の原料モノマー成分１００質量％中、上記その他のモノマーの全使用量は、前記（Ａ２）の光弾性係数が上記範囲にある限り特に限定されないが、０〜３５質量％であることが好ましく、より好ましくは０〜３０質量％、さらに好ましくは０〜２６質量％である。
【００７２】
［（メタ）アクリル系共重合体（Ａ）の製造条件］
（メタ）アクリル系共重合体（Ａ）の製造条件は特に限定されないが、例えば、溶液重合法により製造することができる。具体的には、反応容器内に重合溶媒およびモノマー成分を仕込み、重合開始剤を添加し、反応開始温度を通常は４０〜１００℃、好ましくは５０〜９０℃に設定し、反応系を通常は５０〜９０℃、好ましくは７０〜９０℃の温度に維持して、２〜２０時間反応させる。重合反応は、例えば、窒素ガス等の不活性ガス雰囲気下で行うことができる。
【００７３】
共重合体（Ａ）は、例えば上述したモノマー成分を共重合して得られるが、ランダム共重合体でもよく、ブロック共重合体でもよい。これらの中では、ランダム共重合体が好ましい。
【００７４】
重合溶媒としては、例えば、ベンゼン、トルエン、キシレン等の芳香族炭化水素類；ｎ−ペンタン、ｎ−ヘキサン、ｎ−ヘプタン、ｎ−オクタン等の脂肪族炭化水素類；シクロペンタン、シクロヘキサン、シクロヘプタン、シクロオクタン等の脂環式炭化水素類；ジエチルエーテル、ジイソプロピルエーテル、１，２−ジメトキシエタン、ジブチルエーテル、テトラヒドロフラン、ジオキサン、アニソール、フェニルエチルエーテル、ジフェニルエーテル等のエーテル類；クロロホルム、四塩化炭素、１，２−ジクロロエタン、クロロベンゼン等のハロゲン化炭化水素類；酢酸エチル、酢酸プロピル、酢酸ブチル、プロピオン酸メチル等のエステル類；アセトン、メチルエチルケトン、ジエチルケトン、メチルイソブチルケトン、シクロヘキサノン等のケトン類；Ｎ，Ｎ−ジメチルホルムアミド、Ｎ，Ｎ−ジメチルアセタミド、Ｎ−メチルピロリドン等のアミド類；アセトニトリル、ベンゾニトリル等のニトリル類；ジメチルスルホキシド、スルホラン等のスルホキシド類が挙げられる。これらの重合溶媒は１種単独で用いてもよく、２種以上を用いてもよい。
【００７５】
重合開始剤としては、例えば、アゾ系開始剤、過酸化物系開始剤が挙げられる。具体的には、２，２'−アゾビスイソブチロニトリル等のアゾ化合物、過酸化ベンゾイル、過酸化ラウロイル等の過酸化物が挙げられる。これらの中でも、アゾ化合物が好ましい。アゾ化合物としては、例えば、２，２'−アゾビスイソブチロニトリル、２，２'−アゾビス（４−メトキシ−２，４−ジメチルバレロニトリル）、２，２'−アゾビス（２−シクロプロピルプロピオニトリル）、２，２'−アゾビス（２，４−ジメチルバレロニトリル）、２，２'−アゾビス（２−メチルブチロニトリル）、１，１'−アゾビス（シクロヘキサン−１−カルボニトリル）、２−（カルバモイルアゾ）イソブチロニトリル、２−フェニルアゾ−４−メトキシ−２，４−ジメチルバレロニトリル、２，２'−アゾビス（２−アミジノプロパン）ジヒドロクロリド、２，２'−アゾビス（Ｎ，Ｎ'−ジメチレンイソブチルアミジン）、２，２'−アゾビス（イソブチルアミド）ジヒドレート、４，４'−アゾビス（４−シアノペンタン酸）、２，２'−アゾビス（２−シアノプロパノール）、ジメチル−２，２'−アゾビス（２−メチルプロピオネート）、２，２'−アゾビス［２−メチル−Ｎ−（２−ヒドロキシエチル）プロピオンアミド］が挙げられる。これらの重合開始剤は１種単独で用いてもよく、２種以上を用いてもよい。
【００７６】
重合開始剤は、（メタ）アクリル系共重合体（Ａ）の原料モノマー成分１００質量部に対して、通常は０．０１〜５質量部、好ましくは０．１〜３質量部の範囲内の量で使用される。また、上記重合反応中に、重合開始剤、連鎖移動剤、モノマー成分、重合溶媒を適宜追加添加してもよい。
【００７７】
［（メタ）アクリル系共重合体（Ａ）の物性および含有量］
（メタ）アクリル系共重合体（Ａ）の光弾性係数は、上述したとおりである。
（メタ）アクリル系共重合体（Ａ）のゲルパーミエーションクロマトグラフィー法（ＧＰＣ法）により測定される重量平均分子量（Ｍｗ）は、ポリスチレン換算値で、通常は３０万〜２００万であり、好ましくは４０万〜１８０万、より好ましくは５０万〜１５０万である。Ｍｗが前記範囲にあり、かつ上記モノマー単位を有する共重合体（Ａ）を用いることで、粘着力のバランスを取りやすく、塗工に適した粘度の粘着剤組成物とすることが出来る。また、Ｍｗが５０万以上の共重合体（Ａ）を用いることで、耐久性がより高い粘着剤層を得ることが出来る。
【００７８】
（メタ）アクリル系共重合体（Ａ）のＧＰＣ法により測定される分子量分布（Ｍｗ／Ｍｎ）は、通常は２０以下であり、好ましくは２〜１５、より好ましくは２〜９である。
（メタ）アクリル系共重合体（Ａ）のガラス転移温度（Ｔｇ）は、例えば、当該共重合体を構成するモノマー単位およびその含有割合から、Ｆｏｘの式により算定することができる。例えば、Ｆｏｘの式により求めたガラス転移温度（Ｔｇ）が通常は−７０〜−１０℃、好ましくは−６０〜−２０℃となるように、（メタ）アクリル系共重合体（Ａ）を合成することが好ましい。このようなガラス転移温度（Ｔｇ）を有する（メタ）アクリル系共重合体（Ａ）を用いることにより、応力緩和特性および耐久性に優れ、かつ常温で粘着性に優れた粘着剤組成物を得ることができる。
Ｆｏｘの式：１／Ｔｇ＝（Ｗ1／Ｔｇ1）＋（Ｗ2／Ｔｇ2）＋…＋（Ｗm／Ｔｇm）
Ｗ1＋Ｗ2＋…＋Ｗm＝１
式中、Ｔｇは（メタ）アクリル系共重合体（Ａ）のガラス転移温度（Ｋ）であり、Ｔｇ1，Ｔｇ2，…，Ｔｇmは各モノマーからなるホモポリマーのガラス転移温度（Ｋ）であり、Ｗ1，Ｗ2，…，Ｗmは各モノマー由来の構成単位の前記共重合体（Ａ）における重量分率である。各モノマー由来の構成単位の重量分率としては、共重合体合成時の各モノマーの全モノマーに対する仕込み割合を用いることができる。
【００７９】
前記Ｆｏｘの式における各モノマーからなるホモポリマーのガラス転移温度は、例えば、Ｐｏｌｙｍｅｒ Ｈａｎｄｂｏｏｋ Ｆｏｕｒｔｈ Ｅｄｉｔｉｏｎ（Ｗｉｌｅｙ−Ｉｎｔｅｒｓｃｉｅｎｃｅ ２００３）記載の値を用いることができる。なお、上記文献にＴｇが記載されていないモノマーについては、例えば、上述した方法により得られた値を用いる。
【００８０】
第１の粘着剤組成物において、（メタ）アクリル系共重合体（Ａ１）の含有量は、組成物中の有機溶媒を除く固形分１００質量％中、通常は６０〜９９．９５質量％、好ましくは７０〜９９．５質量％、特に好ましくは８０〜９９．０質量％である。（メタ）アクリル系共重合体（Ａ１）の含有量が前記範囲にあると、粘着剤としての性能のバランスがとれ、粘着特性に優れる。
【００８１】
第２の粘着剤組成物において、（メタ）アクリル系共重合体（Ａ２）の含有量は、組成物中の有機溶媒を除く固形分１００質量％中、通常は６０〜９８．０質量％、好ましくは７０〜９６．２質量％、特に好ましくは８０〜９２．６質量％である。（メタ）アクリル系共重合体（Ａ２）の含有量が前記範囲にあると、粘着剤としての性能のバランスがとれ、粘着特性に優れる。
【００８２】
［架橋剤（Ｂ）］
第１の粘着剤組成物は、芳香環を有さないイソシアネート系架橋剤（Ｂ１）をさらに含有する。第２の粘着剤組成物は、芳香環を有するイソシアネート系架橋剤（Ｂ２）をさらに含有する。
【００８３】
《イソシアネート系架橋剤（Ｂ１）》
イソシアネート系架橋剤（Ｂ１）としては、１分子中のイソシアネート基数が２以上の、芳香環を有さないイソシアネート化合物が通常用いられる。架橋剤（Ｂ１）により（メタ）アクリル系共重合体（Ａ１）を架橋することで、耐久性に優れた架橋体（ネットワークポリマー）を形成することができる。また、芳香環を有さない架橋剤（Ｂ１）を光弾性係数が−２００〜＋２００の範囲にある共重合体（Ａ１）とともに用いることにより、光弾性係数が−２００〜＋２００の範囲にある粘着剤層を形成することができる。
【００８４】
架橋剤（Ｂ１）のイソシアネート基数は、通常は２以上であり、好ましくは２〜８であり、より好ましくは３〜６である。イソシアネート基数が前記範囲にあると、（メタ）アクリル系共重合体（Ａ１）と架橋剤（Ｂ１）との架橋反応効率の点、および粘着剤層の柔軟性を保つ点で好ましい。
【００８５】
１分子中のイソシアネート基数が２のジイソシアネート化合物としては、例えば、脂肪族ジイソシアネート、脂環族ジイソシアネートが挙げられる。脂肪族ジイソシアネートとしては、例えば、エチレンジイソシアネート、テトラメチレンジイソシアネート、ペンタメチレンジイソシアネート、ヘキサメチレンジイソシアネート、２−メチル−１，５−ペンタンジイソシアネート、３−メチル−１，５−ペンタンジイソシアネート、２，２，４−トリメチル−１，６−ヘキサメチレンジイソシアネート等の炭素数４〜３０の脂肪族ジイソシアネートが挙げられる。脂環族ジイソシアネートとしては、例えば、イソホロンジイソシアネート、シクロペンチルジイソシアネート、シクロヘキシルジイソシアネート、水素添加キシリレンジイソシアネート、水素添加トリレンジイソシアネート、水素添加ジフェニルメタンジイソシアネート、水素添加テトラメチルキシリレンジイソシアネート等の炭素数７〜３０の脂環族ジイソシアネートが挙げられる。
【００８６】
１分子中のイソシアネート基数が３以上のイソシアネート化合物としては、例えば、脂肪族ポリイソシアネート、脂環族ポリイソシアネートが挙げられる。
また、架橋剤（Ｂ１）としては、例えば、イソシアネート基数が２または３以上の上記イソシアネート化合物の、多量体（例えば２量体または３量体、ビウレット体、イソシアヌレート体）、誘導体（例えば、多価アルコールと２分子以上の上記ジイソシアネート化合物との付加反応生成物）、重合物が挙げられる。前記誘導体における多価アルコールとしては、低分子量多価アルコールとして、例えば、トリメチロールプロパン、グリセリン、ペンタエリトリトール等の３価以上のアルコールが挙げられ；高分子量多価アルコールとして、例えば、ポリエーテルポリオール、ポリエステルポリオール、アクリルポリオール、ポリブタジエンポリオール、ポリイソプレンポリオールが挙げられる。
【００８７】
このようなイソシアネート化合物としては、例えば、ヘキサメチレンジイソシアネートのビウレット体またはイソシアヌレート体、トリメチロールプロパンとヘキサメチレンジイソシアネートとの反応生成物（例えばヘキサメチレンジイソシアネートの３分子付加物）、ポリエーテルポリイソシアネート、ポリエステルポリイソシアネートが挙げられる。
【００８８】
架橋剤（Ｂ１）の中でも、エージング性および光漏れ防止性を向上させることができる点で、ヘキサメチレンジイソシアネート系架橋剤が好ましい。ヘキサメチレンジイソシアネート系架橋剤としては、例えば、ヘキサメチレンジイソシアネート、およびその誘導体、ビウレット体またはイソシアヌレート体が挙げられる。また、市販品としては、例えば、綜研化学（株）製「Ｄ−９４」が挙げられる。
【００８９】
架橋剤（Ｂ１）は１種単独で用いてもよく、２種以上を用いてもよい。
第１の粘着剤組成物において、架橋剤（Ｂ１）の含有量は、（メタ）アクリル系共重合体（Ａ１）１００質量部に対して、通常は０．０５〜１０質量部、好ましくは０．５〜８質量部、より好ましくは１〜５質量部である。架橋剤（Ｂ１）の含有量が前記範囲にあると、耐久性と光漏れ防止性のバランスが取りやすい点で好ましい。
【００９０】
《イソシアネート系架橋剤（Ｂ２）》
イソシアネート系架橋剤（Ｂ２）としては、１分子中のイソシアネート基数が２以上の、芳香環を有するイソシアネート化合物が通常用いられる。架橋剤（Ｂ２）により（メタ）アクリル系共重合体（Ａ２）を架橋することで、耐久性に優れた架橋体（ネットワークポリマー）を形成することができる。また、芳香環を有する架橋剤（Ｂ２）を光弾性係数が−２００未満の範囲にある共重合体（Ａ２）とともに用いることにより、光弾性係数が−２００〜＋２００の範囲にある粘着剤層を形成することができる。
【００９１】
架橋剤（Ｂ２）のイソシアネート基数は、通常は２以上であり、好ましくは２〜８であり、より好ましくは３〜６である。イソシアネート基数が前記範囲にあると、（メタ）アクリル系共重合体（Ａ２）と架橋剤（Ｂ２）との架橋反応効率の点、および粘着剤層の柔軟性を保つ点で好ましい。
【００９２】
１分子中のイソシアネート基数が２のジイソシアネート化合物としては、例えば、芳香族ジイソシアネートが挙げられる。芳香族ジイソシアネートとしては、例えば、フェニレンジイソシアネート、トリレンジイソシアネート、キシリレンジイソシアネート、ナフチレンジイソシアネート、ジフェニルエーテルジイソシアネート、ジフェニルメタンジイソシアネート、ジフェニルプロパンジイソシアネート等の炭素数８〜３０の芳香族ジイソシアネートが挙げられる。
【００９３】
１分子中のイソシアネート基数が３以上のイソシアネート化合物としては、例えば、芳香族ポリイソシアネートが挙げられる。具体的には、２，４，６−トリイソシアネートトルエン、１，３，５−トリイソシアネートベンゼン、４，４'，４"−トリフェニルメタントリイソシアネートが挙げられる。
【００９４】
また、架橋剤（Ｂ２）としては、例えば、イソシアネート基数が２または３以上の上記イソシアネート化合物の、多量体（例えば２量体または３量体、ビウレット体、イソシアヌレート体）、誘導体（例えば、多価アルコールと２分子以上の上記ジイソシアネート化合物との付加反応生成物）、重合物が挙げられる。前記誘導体における多価アルコールとしては、低分子量多価アルコールとして、例えば、トリメチロールプロパン、グリセリン、ペンタエリトリトール等の３価以上のアルコールが挙げられ；高分子量多価アルコールとして、例えば、ポリエーテルポリオール、ポリエステルポリオール、アクリルポリオール、ポリブタジエンポリオール、ポリイソプレンポリオールが挙げられる。
【００９５】
このようなイソシアネート化合物としては、例えば、ジフェニルメタンジイソシアネートの３量体、ポリメチレンポリフェニルポリイソシアネート、トリレンジイソシアネートのビウレット体またはイソシアヌレート体、トリメチロールプロパンとトリレンジイソシアネートまたはキシリレンジイソシアネートとの反応生成物（例えばトリレンジイソシアネートまたはキシリレンジイソシアネートの３分子付加物）、ポリエーテルポリイソシアネート、ポリエステルポリイソシアネートが挙げられる。
【００９６】
架橋剤（Ｂ２）の中でも、エージング性および光漏れ防止性を向上させることができる点で、トリレンジイソシアネート系架橋剤およびキシリレンジイソシアネート系架橋剤から選択される少なくとも１種が好ましく、トリレンジイソシアネート系架橋剤がより好ましい。トリレンジイソシアネート系架橋剤としては、例えば、トリレンジイソシアネート、およびその誘導体、ビウレット体またはイソシアヌレート体が挙げられる。キシリレンジイソシアネート系架橋剤としては、例えば、キシリレンジイソシアネート、およびその誘導体、ビウレット体またはイソシアヌレート体が挙げられる。また、市販品としては、例えば、綜研化学（株）製「Ｌ−４５」が挙げられる。
【００９７】
架橋剤（Ｂ２）は１種単独で用いてもよく、２種以上を用いてもよい。
第２の粘着剤組成物において、架橋剤（Ｂ２）の含有量は、（メタ）アクリル系共重合体（Ａ２）１００質量部に対して、通常は２質量部以上、好ましくは４〜３０質量部、より好ましくは８〜１５質量部である。架橋剤（Ｂ２）の含有量が前記範囲にあると、光弾性係数が負の共重合体（Ａ２）を含む組成物でも、光弾性係数が０近辺の層を形成することができ、したがって、耐久性と光漏れ防止性のバランスが取りやすい点で好ましい。
【００９８】
《その他の架橋剤》
第１、第２の粘着剤組成物は、得られる粘着剤層の光弾性係数が上記範囲にある限り、それぞれ、上記架橋剤（Ｂ１）または上記架橋剤（Ｂ２）以外のその他の架橋剤をさらに含有してもよい。例えば、粘着剤層の光弾性係数をプラス側に大きくシフトさせることのない架橋剤を上記架橋剤とともに併用することで、光弾性係数を後述する範囲に維持しながら、耐久性をより向上させることもできる。
【００９９】
その他の架橋剤としては、架橋性官能基含有モノマー由来の架橋性官能基と架橋反応を起こすことができる成分であれば特に限定されないが、例えば、金属キレート化合物（Ｂ３）、エポキシ化合物（Ｂ４）が挙げられる。
【０１００】
第１，第２の粘着剤組成物において、その他の架橋剤を用いる場合のその含有量は、（メタ）アクリル系共重合体（Ａ）１００質量部に対して、好ましくは２質量部以下、より好ましくは０．０１〜１．５質量部、さらに好ましくは０．０３〜１質量部である。
【０１０１】
＜金属キレート化合物（Ｂ３）＞
金属キレート化合物（Ｂ３）としては、例えば、アルミニウム、鉄、銅、亜鉛、スズ、チタン、ニッケル、アンチモン、マグネシウム、バナジウム、クロム、ジルコニウム等の多価金属に、アルコキシド、アセチルアセトン、アセト酢酸エチル等が配位した化合物が挙げられる。
【０１０２】
これらの中でも、特にアルミキレート化合物が好ましい。具体的には、アルミニウムイソプロピレート、アルミニウムセカンダリーブチレート、アルミニウムエチルアセトアセテート・ジイソプロピレート、アルミニウムトリスエチルアセトアセテート、アルミニウムトリスアセチルアセトネートが挙げられる。また、市販品としては、例えば、綜研化学（株）製「Ｍ−１２ＡＴ」が挙げられる。
【０１０３】
金属キレート化合物（Ｂ３）は１種単独で用いてもよく、２種以上を用いてもよい。
金属キレート化合物（Ｂ３）は、配位結合により（メタ）アクリル系共重合体（Ａ）を架橋する（疑似架橋）。架橋剤として金属キレート化合物（Ｂ３）をさらに用いる場合、室温時には前記架橋が維持され、ポリマーが凝集性を発揮するのに対して、高温時には前記架橋が一部解かれ、粘着剤層がより優れた柔軟性を示す。
【０１０４】
《エポキシ化合物（Ｂ４）》
エポキシ化合物（Ｂ４）としては、１分子中のエポキシ基数が２以上のエポキシ化合物が通常用いられる。例えば、エチレングリコールジグリシジルエーテル、ポリエチレングリコールジグリシジルエーテル、グリセリンジグリシジルエーテル、グリセリントリグリシジルエーテル、１，３−ビス（Ｎ，Ｎ−ジグリシジルアミノメチル）シクロヘキサン、Ｎ，Ｎ，Ｎ'，Ｎ'−テトラグリシジル−ｍ−キシリレンジアミン、Ｎ，Ｎ，Ｎ'，Ｎ'−テトラグリシジルアミノフェニルメタン、トリグリシジルイソシアヌレート、ｍ−Ｎ，Ｎ−ジグリシジルアミノフェニルグリシジルエーテル、Ｎ，Ｎ−ジグリシジルトルイジン、Ｎ，Ｎ−ジグリシジルアニリンが挙げられる。また、市販品としては、例えば、綜研化学（株）製「Ｅ−５Ｃ」が挙げられる。
【０１０５】
［シランカップリング剤（Ｃ）］
本発明の粘着剤組成物は、さらにシランカップリング剤（Ｃ）を含有することが好ましい。シランカップリング剤（Ｃ）は、粘着剤層をガラス板等の被着体に対して強固に接着させ、高湿熱環境下で偏光板の剥がれを防止する点に寄与する。
【０１０６】
シランカップリング剤（Ｃ）としては、例えば、ビニルトリメトキシシラン、ビニルトリエトキシシラン、メタクリロキシプロピルトリメトキシシラン等の重合性不飽和基含有シランカップリング剤；３−グリシドキシプロピルトリメトキシシラン、３−グリシドキシプロピルトリエトキシシラン、３−グリシドキシプロピルメチルジメトキシシラン、３−グリシドキシプロピルメチルジエトキシシラン、２−（３，４−エポキシシクロヘキシル）エチルトリメトキシシラン等のエポキシ基含有シランカップリング剤；３−アミノプロピルトリメトキシシラン，Ｎ−（２−アミノエチル）−３−アミノプロピルトリメトキシシラン、Ｎ−（２−アミノエチル）−３−アミノプロピルメチルジメトキシシラン等のアミノ基含有シランカップリング剤；３−クロロプロピルトリメトキシシラン等のハロゲン含有シランカップリング剤、３−オキソブタン酸−３−（トリメトキシシリル）プロピルが挙げられる。また、市販品としては、例えば、綜研化学（株）製「Ａ−５０」が挙げられる。
【０１０７】
本発明の粘着剤組成物において、シランカップリング剤（Ｃ）の含有量は、（メタ）アクリル系共重合体（Ａ）１００質量部に対して、通常は１質量部以下、好ましくは０．０１〜１質量部、より好ましくは０．０５〜０．５質量部である。含有量が前記範囲にあると、高湿熱環境下における偏光板の剥がれや、高温環境下におけるシランカップリング剤（Ｃ）のブリードが防止される傾向にある。
【０１０８】
［帯電防止剤（Ｄ）］
帯電防止剤（Ｄ）は、例えば、本発明の粘着剤組成物より形成された粘着剤層の表面抵抗値を低下させるために使用することができる。帯電防止剤（Ｄ）としては、例えば、界面活性剤、イオン性化合物、導電性ポリマーが挙げられる。
【０１０９】
界面活性剤としては、例えば、４級アンモニウム塩類、アミド４級アンモニウム塩類、ピリジウム塩類、第１級〜第３級アミノ基等のカチオン性基を有するカチオン性界面活性剤；スルホン酸塩基、硫酸エステル塩基、リン酸エステル塩基等のアニオン性基を有するアニオン性界面活性剤；アルキルベタイン類、アルキルイミダゾリニウムベタイン類、アルキルアミンオキサイド類、アミノ酸硫酸エステル類等の両性界面活性剤、グリセリン脂肪酸エステル類、ソルビタン脂肪酸エステル類、ポリオキシエチレンアルキルアミン類、ポリオキシエチレンアルキルアミン脂肪酸エステル類、Ｎ−ヒドロキシエチル−Ｎ−２−ヒドロキシアルキルアミン類、アルキルジエタノールアミド類等の非イオン性界面活性剤が挙げられる。
【０１１０】
また、界面活性剤として重合性基を有する反応型乳化剤も挙げられ、上記の界面活性剤または反応性乳化剤を含むモノマー成分を高分子量化したポリマー系界面活性剤を用いることもできる。
【０１１１】
イオン性化合物は、カチオン部とアニオン部とから構成され、室温下（２３℃／５０％ＲＨ）では、固体状および液体状のいずれであってもよい。
イオン性化合物を構成するカチオン部としては、無機系カチオンまたは有機系カチオンのいずれか一方であっても双方であってもよい。無機系カチオンとしては、アルカリ金属イオンおよびアルカリ土類金属イオンが好ましく、帯電防止性が優れたＬｉ+、Ｎａ+およびＫ+がより好ましい。有機系カチオンとしては、例えば、ピリジニウムカチオン、ピペリジニウムカチオン、ピロリジニウムカチオン、ピロリンカチオン、ピロールカチオン、イミダゾリウムカチオン、テトラヒドロピリミジニウムカチオン、ジヒドロピリミジニウムカチオン、ピラゾリウムカチオン、ピラゾリニウムカチオン、テトラアルキルアンモニウムカチオン、トリアルキルスルホニウムカチオン、テトラアルキルホスホニウムカチオンおよびこれらの誘導体が挙げられる。
【０１１２】
イオン性化合物を構成するアニオン部としては、カチオン部とイオン結合してイオン性化合物を形成し得るものであれば特に制限されない。具体的には、Ｆ-、Ｃｌ-、Ｂｒ-、Ｉ-、ＡｌＣｌ4-、Ａｌ2Ｃｌ7-、ＢＦ4-、ＰＦ6-、ＳＣＮ-、ＣｌＯ4-、ＮＯ3-、ＣＨ3ＣＯＯ-、ＣＦ3ＣＯＯ-、ＣＨ3ＳＯ3-、ＣＦ3ＳＯ3-、(ＣＦ3ＳＯ2)2Ｎ-、(Ｆ2ＳＯ2)2Ｎ-、(ＣＦ3ＳＯ2)3Ｃ-、ＡｓＦ6-、ＳｂＦ6-、ＮｂＦ6-、ＴａＦ6-、(ＣＮ)2Ｎ-、Ｃ4Ｆ9ＳＯ3-、(Ｃ2Ｆ5ＳＯ2)2Ｎ-、Ｃ3Ｆ7ＣＯＯ-および(ＣＦ3ＳＯ2)(ＣＦ3ＣＯ)Ｎ-が挙げられる。これらの中では、フッ素原子を含むアニオンは、低融点のイオン性化合物を与えるので好ましく、(Ｆ2ＳＯ2)2Ｎ-および(ＣＦ3ＳＯ2)2Ｎ-がとりわけ好ましい。
【０１１３】
イオン性化合物としては、リチウムビス（トリフルオロメタンスルホニル）イミド、リチウムビス（ジフルオロスルホニル）イミド、リチウムトリス（トリフルオロメタンスルホニル）メタン、カリウムビス（トリフルオロメタンスルホニル）イミド、カリウムビス（ジフルオロスルホニル）イミド、１−エチルピリジニウムヘキサフルオロホスフェート、１−ブチルピリジニウムヘキサフルオロホスフェート、１−ヘキシル−４−メチルピリジニウムヘキサフルオロホスフェート、１−オクチル−４−メチルピリジニウムヘキサフルオロホスフェート、１−オクチル−４−メチルピリジニウムビス（フルオロスルホニル）イミド、１−オクチル−４−メチルピリジニウムビス（トリフルオロメタンスルホニル）イミド、トリブチルメチルアンモニウムビス（フルオロスルホニル）イミド、トリブチルメチルアンモニウムビス（トリフルオロメタンスルホニル）イミド、（Ｎ，Ｎ−ジエチル−Ｎ−メチル−Ｎ−（２−メトキシエチル）アンモニウムテトラフルオロボレート、Ｎ，Ｎ−ジエチル−Ｎ−メチル−Ｎ−（２−メトキシエチル）アンモニウムビス（トリフルオロメタンスルホニル）イミド、１−オクチルピリジニウムフルオロスホニウムイミド、１−オクチル−３−メチルピリジニウムトリフルオロスルホニウムイミドが好ましい。
【０１１４】
導電性ポリマーとしては、例えば、ポリチオフェン、ポリアニリン、ポリピロールおよびこれらの誘導体が挙げられる。
本発明の粘着剤組成物において、帯電防止剤（Ｄ）の含有量は、（メタ）アクリル系共重合体（Ａ）１００質量部に対して、通常は３質量部以下、好ましくは０．０１〜３質量部、より好ましくは０．０５〜２．５質量部である。
【０１１５】
［有機溶媒（Ｅ）］
本発明の粘着剤組成物は、その塗布性を調整するため、有機溶媒（Ｅ）を含有することが好ましい。有機溶媒としては、（メタ）アクリル系共重合体（Ａ）の製造条件の欄で重合溶媒として例示した溶媒が挙げられる。例えば、上記共重合で得られた、（メタ）アクリル系共重合体（Ａ）および重合溶媒を含むポリマー溶液と、架橋剤（Ｂ）とを混合して、粘着剤組成物を調製することができる。本発明の粘着剤組成物において、有機溶媒（Ｅ）の含有量は、通常は５０〜９０質量％、好ましくは６０〜８５質量％である。
【０１１６】
なお、本明細書において「固形分」とは、粘着剤組成物中の含有成分のうち上記有機溶媒（Ｅ）を除いた全成分をいい、「固形分濃度」とは、粘着剤組成物１００質量％に対する前記固形分の割合をいう。
【０１１７】
［添加剤］
本発明の粘着剤組成物は、上記成分のほか、本発明の効果を損なわない範囲で、酸化防止剤、光安定剤、金属腐蝕防止剤、粘着付与剤、可塑剤、架橋促進剤、前記（Ａ）以外の（メタ）アクリル系重合体およびリワーク剤から選択される１種または２種以上を含有してもよい。
【０１１８】
［偏光板用粘着剤組成物の調製］
本発明の粘着剤組成物は、（メタ）アクリル系共重合体（Ａ）と架橋剤（Ｂ）と、必要に応じて他の成分とを、従来公知の方法により混合することで調製することができる。例えば、（メタ）アクリル系共重合体（Ａ）を合成する際に得られた、当該ポリマーを含むポリマー溶液に、架橋剤（Ｂ）と必要に応じて他の成分とを配合することが挙げられる。
【０１１９】
本発明の粘着剤組成物を用いて、偏光子の片面のみに偏光子保護膜を有する偏光板、および偏光子の両面に偏光子保護膜を有さない偏光板上に、粘着剤層を形成した際にも、光漏れ現象を抑制することができる。また、本発明では、偏光子に粘着剤層が直接接触する構成でも、高温・高湿熱環境下において、粘着剤層の断裂、偏光板の剥がれ等を抑制することができる。
上記組成物は、液晶セルを構成する基板と偏光子との貼り合わせ用途に好適である。
【０１２０】
〔偏光板用粘着剤層〕
本発明の第１の偏光板用粘着剤層は、上述の第１の粘着剤組成物より形成される。本発明の第２の偏光板用粘着剤層は、上述の第２の粘着剤組成物より形成される。第１および第２の粘着剤層を総称して「本発明の粘着剤層」ともいう。
【０１２１】
本発明の粘着剤組成物を用いることで、以下の光弾性特性を有する粘着剤層を形成することができる。本発明の粘着剤層の光弾性係数は、−２００〜＋２００であり、好ましくは−１５０〜＋１５０、より好ましくは−１００〜＋１００、さらに好ましくは−７０〜＋７０である。光弾性係数の単位は、「×１０-12ｍ2／Ｎ」である。
【０１２２】
上記光弾性係数は、例えば、上記粘着剤層同士を複数回貼り合わせ、厚さ約１．０ｍｍの積層体を作製し、この積層体について、測定波長６３３ｎｍで測定される。測定条件の詳細は、実施例に記載したとおりである。
【０１２３】
本発明の粘着剤層は、以上の特性を有することから、高温・高湿熱環境下において光漏れ防止性に優れている。また、本発明の粘着剤層は耐久性に優れているため、粘着剤層の断裂、偏光板からの粘着剤層の剥がれが発生しにくい。
【０１２４】
本発明の粘着剤層は、偏光板の歪み抑制、凝集力、接着力、再剥離性の観点から、ゲル分率が、好ましくは４０質量％以上、より好ましくは５０〜９７質量％、さらに好ましくは６０〜９５質量％である。ゲル分率が前記範囲にあると、粘着剤層は優れた耐久性を示す。測定条件の詳細は、実施例に記載したとおりである。
【０１２５】
本発明の粘着剤層は、例えば、上述の粘着剤組成物中の架橋反応を進めることにより、具体的には（メタ）アクリル系共重合体（Ａ）を架橋剤（Ｂ）で架橋することにより得られる。
【０１２６】
粘着剤層の形成条件は、例えば以下のとおりである。本発明の粘着剤組成物を支持体上に塗布し、溶媒の種類によっても異なるが、通常は５０〜１５０℃、好ましくは６０〜１００℃で、通常は１〜１０分間、好ましくは２〜７分間乾燥して溶媒を除去し、塗膜を形成する。乾燥後の塗膜の膜厚は、通常は５〜７５μｍ、好ましくは１０〜５０μｍであり、最終的に得られる粘着剤層の膜厚も前記範囲が好ましい。膜厚は、例えば、ダイヤルシックネスゲージによって測定することができる。
【０１２７】
粘着剤層は、以下の条件で形成することが好ましい。本発明の粘着剤組成物を支持体上に塗布して上記条件で塗膜を形成し、必要に応じて前記塗膜上にカバーフィルムを貼付した後、通常は３日以上、好ましくは７〜１０日間、通常は５〜６０℃、好ましくは１５〜４０℃、通常は３０〜７０％ＲＨ、好ましくは４０〜７０％ＲＨの環境下で養生する。上記のような熟成条件で架橋を行うと、効率よく架橋体（ネットワークポリマー）の形成が可能である。
【０１２８】
粘着剤組成物の塗布方法としては、公知の方法、例えばスピンコート法、ナイフコート法、ロールコート法、バーコート法、ブレードコート法、ダイコート法、グラビアコート法などにより、所定の厚さになるように塗布する方法を用いることができる。
【０１２９】
支持体およびカバーフィルムとしては、例えば、ポリエチレンテレフタレート（ＰＥＴ）等のポリエステルフィルム；ポリエチレン、ポリプロピレン、エチレン−酢酸ビニル共重合体等のポリオレフィンフィルムなどのプラスチックフィルムが挙げられる。
【０１３０】
〔偏光板用粘着シート〕
本発明の偏光板用粘着シートは、本発明の粘着剤組成物より形成された粘着剤層を有する。粘着シートとしては、例えば、上記粘着剤層のみを有する両面粘着シート、基材と、基材の両面に形成された上記粘着剤層とを有する両面粘着シート、基材と、基材の一方の面に形成された上記粘着剤層を有する片面粘着シート、およびそれら粘着シートの粘着剤層の基材と接していない面に剥離処理されたカバーフィルムが貼付された粘着シートが挙げられる。
【０１３１】
基材およびカバーフィルムとしては、例えば、ポリエチレンテレフタレート（ＰＥＴ）等のポリエステルフィルム；ポリエチレン、ポリプロピレン、エチレン−酢酸ビニル共重合体等のポリオレフィンフィルムなどのプラスチックフィルムが挙げられる。
【０１３２】
粘着剤層の形成条件は、〔偏光板用粘着剤層〕の欄に記載した条件と同様である。
粘着剤層の膜厚は、粘着性能維持の観点から、通常は５〜７５μｍ、好ましくは１０〜５０μｍである。基材およびカバーフィルムの膜厚は、特に限定されないが、通常は１０〜１２５μｍ、好ましくは２５〜７５μｍである。
【０１３３】
〔粘着剤層付き偏光板〕
本発明の粘着剤層付き偏光板は、偏光子と、前記偏光子の少なくとも一方の面に直接積層された、本発明の粘着剤組成物より形成された粘着剤層とを有する。なお、本明細書では、「偏光板」は「偏光フィルム」を包含する意味で用いる。
【０１３４】
偏光板としては、従来公知の偏光フィルムを使用することができる。例えば、偏光子そのもの、偏光子と、偏光子上に配置された偏光子保護膜とを有する多層フィルムが挙げられる。本発明では、偏光子に上記粘着剤層が直接接して配置されることから、例えば、偏光子の片面のみに偏光子保護膜が配置され、他方の面に偏光子保護膜が配置されていない構成、偏光子の両面に偏光子保護膜が配置されていない構成が挙げられる。
【０１３５】
偏光子としては、例えば、ポリビニルアルコール系樹脂からなるフィルムに偏光成分を含有させて、延伸することにより得られる延伸フィルムが挙げられる。ポリビニルアルコール系樹脂としては、例えば、ポリビニルアルコール、ポリビニルホルマール、ポリビニルアセタール、エチレン−酢酸ビニル共重合体の鹸化物が挙げられる。偏光成分としては、例えば、ヨウ素または二色性染料が挙げられる。
【０１３６】
偏光子保護膜としては、例えば、熱可塑性樹脂からなるフィルムが挙げられる。熱可塑性樹脂としては、例えば、トリアセチルセルロース等のセルロース樹脂、ポリエステル樹脂、ポリエーテルスルホン樹脂、ポリスルホン樹脂、ポリカーボネート樹脂、ポリアミド樹脂、ポリイミド樹脂、ポリオレフィン樹脂、（メタ）アクリル樹脂、環状ポリオレフィン樹脂（ノルボルネン系樹脂）、ポリアリレート樹脂、ポリスチレン樹脂、ポリビニルアルコール樹脂、およびこれらの樹脂から選択される２種以上の混合物が挙げられる。
【０１３７】
偏光板の厚さは、通常は１０〜２００μｍ、好ましくは３０〜１００μｍである。本発明では、偏光子上に形成される偏光子保護膜を省略することができるため、偏光板を薄型化することができる。
【０１３８】
本発明では、上記粘着剤層が、偏光子に直接接して形成される。本発明の粘着剤層付き偏光板としては、例えば、偏光子保護膜と偏光子と上記粘着剤層とがこの順で積層された構成、上記粘着剤層と偏光子保護膜と偏光子と上記粘着剤層とがこの順で積層された構成、上記粘着剤層と偏光子と上記粘着剤層とがこの順で積層された構成が挙げられる。これらの構成では、粘着剤層上には最外層として上述したカバーフィルムが配置されていてもよい。
【０１３９】
偏光子表面に粘着剤層を形成する方法に特に制限はなく、偏光子表面に上記粘着剤組成物を塗布し乾燥および熟成させる方法、本発明の偏光板用粘着シートが有する粘着剤層を偏光子表面に貼付または転写し熟成させる方法が挙げられる。乾燥および熟成の条件やゲル分率の範囲等は、〔偏光板用粘着剤層〕の欄に記載した条件と同様である。
【０１４０】
粘着剤層の厚さは、通常は５〜７５μｍ、好ましくは１０〜５０μｍである。なお、粘着剤層は、偏光子の少なくとも一方の面上で偏光子と接して形成されていればよく、偏光子の片面のみに粘着剤層が形成される態様、偏光子の両面に粘着剤層が形成される態様が挙げられる。
【０１４１】
また、上記偏光板には、例えば保護層、防眩層、位相差層、視野角向上層等の他の機能を有する層が積層されていてもよい。
上記のようにして得られる本発明の粘着剤層付き偏光板を液晶セルの基板表面に設けることにより液晶素子が製造される。ここで液晶セルは、液晶層が２枚の基板に挟まれた構造を有している。液晶セルが有する基板としては、例えばガラス板が挙げられる。基板の厚さとしては、通常は０．０５〜３ｍｍ、好ましくは０．２〜１ｍｍである。
【実施例】
【０１４２】
以下、本発明を実施例に基づいてさらに具体的に説明するが、本発明はこれら実施例に限定されない。以下の実施例等の記載において、特に言及しない限り、「部」は「質量部」を示す。【０１４３】
〔ＧＰＣ〕
（メタ）アクリル系共重合体について、ゲルパーミエーションクロマトグラフィー法（ＧＰＣ法）により、下記条件で、重量平均分子量（Ｍｗ）および数平均分子量（Ｍｎ）を求めた。
・測定装置：ＨＬＣ−８３２０ＧＰＣ（東ソー（株）製）
・ＧＰＣカラム構成：以下の４連カラム（すべて東ソー（株）製）
（１）ＴＳＫｇｅｌ  ＨｘＬ−Ｈ（ガードカラム）
（２）ＴＳＫｇｅｌ  ＧＭＨｘＬ
（３）ＴＳＫｇｅｌ  ＧＭＨｘＬ
（４）ＴＳＫｇｅｌ  Ｇ２５００ＨｘＬ
・流速：１．０ｍＬ/ｍｉｎ
・カラム温度：４０℃
・サンプル濃度：１．５％（ｗ/ｖ）（テトラヒドロフランで希釈）
・移動相溶媒：テトラヒドロフラン
・標準ポリスチレン換算【０１４４】
〔光弾性係数〕
（メタ）アクリル系共重合体について、光弾性係数は以下の様にして測定した。
合成例で得られた、（メタ）アクリル系共重合体を含むホリマー溶液を、剥離処理されたポリエチレンテレフタレートフィルムの剥離処理面に塗布し、９０℃で３分間乾燥して、乾燥膜厚２０μｍの塗膜（ポリマー層）を形成した。乾燥膜厚２０μｍのポリマー層同士を２３℃／５０％ＲＨ環境下で複数回貼り合わせ、５０℃／５ａｔｍに調整されたオートクレーブで２０分間処理して、厚さ１．０ｍｍのポリマー層を作製した。厚さ１．０ｍｍのポリマー層を１５ｍｍ×５０ｍｍの大きさに裁断して、これを自動波長走査型エリプソメータ（型式「Ｍ−２２０」、日本分光（株）製）に治具を用いて取り付け、リタデーションを、応力を変えながら測定波長６３３ｎｍで測定した。応力を横軸に、リタデーションを縦軸にとったときの直線の傾きを、上記（メタ）アクリル系共重合体の光弾性係数とした。【０１４５】
［合成例１］
撹拌機、還流冷却器、温度計および窒素導入管を備えた反応装置に、ｎ−ブチルアクリレート７６．５部、フェノキシエチルアクリレート１９．０部、アクリル酸１．５部、アクリルアミド３．０部および酢酸エチル溶媒１００部を仕込み、窒素ガスを導入しながら８０℃に昇温した。次いで、２，２'−アゾビスイソブチロニトリル０．１部を加え、窒素ガス雰囲気下、８０℃で６時間重合反応を行った。反応終了後、酢酸エチルにて希釈し、固形分濃度３０質量％のポリマー溶液を調製した。得られた（メタ）アクリル系共重合体１の重量平均分子量（Ｍｗ）は８０万であり、分子量分布（Ｍｗ／Ｍｎ）は７．５であり、光弾性係数は−５８×１０-12（ｍ2／Ｎ）であった。【０１４６】
［合成例２〜３］
重合反応に用いたモノマー成分を表１に記載したとおりに変更したこと以外は合成例１と同様に行い、固形分濃度３０質量％のポリマー溶液を調製した。結果を表１に示す。【０１４７】
【表１】
2017029959.tif 000002
【０１４８】
［実施例Ａ１］
（１）粘着剤組成物の調製
合成例１で得られたポリマー溶液（固形分濃度３０質量％）と、当該溶液に含まれる（メタ）アクリル系共重合体１  １００部（固形分量）に対して、イソシアネート化合物として綜研化学（株）製「Ｄ−９４」２．０部（固形分量）および金属キレート化合物として綜研化学（株）製「Ｍ−１２ＡＴ」０．２部（固形分量）と、シランカップリング剤として綜研化学（株）製「Ａ−５０」（固形分１００質量％）０．２部とを混合して、粘着剤組成物を得た。【０１４９】
（２）粘着シートの作製
剥離処理されたポリエチレンテレフタレートフィルム（ＰＥＴフィルム）上に、上記（１）で得られた粘着剤組成物を、泡抜け後、ドクターブレードを用いて塗布し、９０℃で３分間乾燥して、乾燥膜厚２０μｍの塗膜を形成した。塗膜の前記ＰＥＴフィルムの貼付面とは反対面に、剥離処理されたＰＥＴフィルムをさらに貼り合わせ、２３℃／５０％ＲＨ環境下で７日間静置して熟成させて、２枚のＰＥＴフィルムに挟まれた厚さ２０μｍの粘着剤層を有する粘着シートを得た。【０１５０】
（３）粘着剤層付き偏光板の作製
剥離処理されたポリエチレンテレフタレートフィルム（ＰＥＴフィルム）上に、上記（１）で得られた粘着剤組成物を、泡抜け後、ドクターブレードを用いて塗布し、９０℃で３分間乾燥して、乾燥膜厚２０μｍの塗膜を有するシートを得た。当該シートの塗膜面と、偏光子であるポリビニルアルコールフィルムと偏光子保護膜であるトリアセチルセルロースフィルムとからなる２層構成（厚さ６０μｍ）の偏光板の、ポリビニルアルコールフィルム面とが接するように貼り合わせ、２３℃／５０％ＲＨの条件で７日間静置して熟成させて、ＰＥＴフィルムと厚さ２０μｍの粘着剤層と偏光子と偏光子保護膜とを有する粘着剤層付き偏光板を得た。【０１５１】
［実施例Ｂ１〜Ｂ２、比較例Ａ１〜Ａ２、Ｂ１〜Ｂ３］
実施例Ａ１において、ポリマー溶液を各合成例で得られたポリマー溶液に変更し、および／または配合組成を表２に記載したとおりに変更したこと以外は実施例Ａ１と同様にして、粘着剤組成物、粘着シートおよび粘着剤層付き偏光板を得た。【０１５２】
［評価］
〔ゲル分率〕
実施例・比較例で得られた粘着シートの粘着剤層から、粘着剤約０．１ｇをサンプリング瓶に採取し、酢酸エチル３０ｍＬを加えて４時間振盪した後、このサンプル瓶の内容物を２００メッシュのステンレス製金網で濾過し、金網上の残留物を１００℃で２時間乾燥して乾燥重量を測定した。次式により、粘着剤のゲル分率を求めた。
・ゲル分率（％）＝（乾燥重量／粘着剤採取重量）×１００（％）【０１５３】
〔光弾性係数〕
実施例・比較例で得られた粘着シートにおいて、ＰＥＴフィルムを剥離し、厚さ２０μｍの粘着剤層同士を２３℃／５０％ＲＨ環境下で複数回貼り合わせ、５０℃／５ａｔｍに調整されたオートクレーブで２０分間処理して、厚さ１．０ｍｍの粘着剤層を作製した。厚さ１．０ｍｍの粘着剤層を１５ｍｍ×５０ｍｍの大きさに裁断して、これを自動波長走査型エリプソメータ（型式「Ｍ−２２０」、日本分光（株）製）に治具を用いて取り付け、リタデーションを、応力を変えながら測定波長６３３ｎｍで測定した。応力を横軸に、リタデーションを縦軸にとったときの直線の傾きを、粘着剤層の光弾性係数とした。【０１５４】
〔光漏れ試験〕
実施例・比較例で得られた２枚の粘着剤付き偏光板（ＰＥＴフィルム／粘着剤層／偏光子／偏光子保護膜からなる積層体）を３１０ｍｍ×３８５ｍｍの大きさに裁断して、試験片を作成した。試験片からＰＥＴフィルムを剥離し、ラミネーターロールを用いて、粘着剤層／偏光子／偏光子保護膜からなる積層体を、厚さ０．５ｍｍのガラス板の両側に互いに偏光軸が直交するように、かつ粘着剤層とガラス板とが接するように貼着した。得られた積層体を、５０℃／５ａｔｍに調整されたオートクレーブに２０分間保持して、試験板を作成した。この試験板を温度８０℃／ｄｒｙの条件下に５００時間放置して、以下の基準で光漏れの観察を行った。
ＡＡ：光漏れは観察されなかった
ＢＢ：光漏れが僅かに観察された
ＣＣ：光漏れが明らかに観察された【０１５５】
〔耐久性試験（耐熱性・耐湿熱性試験）〕
実施例・比較例で得られた粘着剤層付き偏光板（ＰＥＴフィルム／粘着剤層／偏光子／偏光子保護膜からなる積層体）を１５０ｍｍ×２５０ｍｍの大きさに裁断して、試験片を作成した。試験片からＰＥＴフィルムを剥離し、ラミネーターロールを用いて、粘着剤層／偏光子／偏光子保護膜からなる積層体を、厚さ０．５ｍｍのガラス板の片面に、粘着剤層とガラス板とが接するように貼着した。得られた積層体を、５０℃／５ａｔｍに調整されたオートクレーブ中に２０分間保持して、試験板を作成した。同様の試験板を２枚作成した。前記試験板を、温度８０℃／ｄｒｙの条件下（耐熱性）または温度６０℃／湿度９０％ＲＨの条件下（耐湿熱性）に５００時間放置し、以下の基準で欠陥（発泡、浮き、剥がれ）を観察して評価した。
ＡＡ：欠陥無し
ＢＢ：欠陥面積が５％以下であり、実用上問題無し
ＣＣ：欠陥面積が５％を超え、実用上問題有り【０１５６】
【表２】
2017029959.tif 000003
【０１５７】
・Ｄ−９４：ヘキサメチレンジイソシアネート系架橋剤
（綜研化学（株）製、固形分９０質量％）
・Ｌ−４５：トリレンジイソシアネート系架橋剤
（綜研化学（株）製、固形分４５質量％、酢酸エチル／トルエン溶液）
・Ｅ−５Ｃ：エポキシ系架橋剤
（綜研化学（株）製、固形分５質量％）
・Ｍ−１２ＡＴ：アルミキレート系架橋剤（綜研化学（株）製、固形分１０質量％、トルエン／アセチルアセトン溶液）
・Ａ−５０：シランカップリング剤
（綜研化学（株）製、固形分５０質量％、トルエン溶液）
【国際調査報告】
2017029959.tif 000004
2017029959.tif 000005
2017029959.tif 000006
2017029959.tif 000007